(57)【要約】      （修正有）【課題】濾布作成時の混綿工程を簡略し、ダスト剥離性向上、ダスト捕集効率向上、圧力損失減少が可能となるＰＰＳ短繊維の製造方法を提供する。【解決手段】少なくとも２種類以上の繊維径の異なる繊維を同時に紡糸混繊するポリフェニレンサルファイド繊維の製造方法である。単繊維繊度は０．５〜１５ｄｔｅｘの範囲であり、単繊維繊度の差異を０．５〜１０ｄｔｅｘとすることを特徴とし、得られたポリフェニレンサルファイド繊維を用いて、不織布および濾布を製造することができる。【選択図】なし【特許請求の範囲】
【請求項１】
少なくとも２種類の単繊維繊度の異なる繊維を同時に紡糸混繊することを特徴とするポリフェニレンサルファイド繊維の製造方法。
【請求項２】
単繊維繊度が０．５〜１５ｄｔｅｘの範囲であり、単繊維繊度の差異を０．５〜１０ｄｔｅｘとすることを特徴とする請求項１記載のポリフェニレンサルファイド繊維の製造方法。
【請求項３】
請求項１または２記載のポリフェニレンサルファイド繊維からなる不織布。
【請求項４】
請求項３記載の不織布を用いてなる濾布。
【発明の詳細な説明】
【技術分野】
【０００１】
本発明は、不織布作成時の混綿工程が不要なポリフェニレンサルファイド繊維の製造方法と、そのポリフェニレンサルファイド繊維からなる不織布に関するものである。
【背景技術】
【０００２】
ポリフェニレンサルファイド（以下、ＰＰＳと略すことがある。）樹脂は、優れた耐熱性、バリア性、耐薬品性、電気絶縁性および耐湿熱性などのエンジニアリングプラスチクスとして好適な性質を有しており、射出成型や押出成型用を中心として各種の電気や電子部品、機械部品および自動車部品、フィルム、および繊維などに使用されている。例えば、廃ガス集塵用のバグフィルター等の各種産業用フィルターに用いられる濾布には、ＰＰＳ樹脂素材が広く用いられている。このような濾布は、ＰＰＳ短繊維の紡績糸から作製された基布に、ＰＰＳ短繊維からなる繊維ウェブを積層しニードルパンチングしたものであり、廃ガス中のダストを捕集し、ダストを含まない廃ガスを外へと排気するために使用されるが、目詰まりのない状態を長期間保持し続けることが重要であり、このような濾布性能の長寿命化が常に望まれている。
【０００３】
濾布の目詰まりを抑制し濾布性能の長寿命化を図るためには、付着したダストを効率的に濾布から離脱させることが有効である。例えば、バグフィルターにおいて濾布が目詰まりすると、焼却設備からの廃ガスの排気が出来なくなるので、焼却設備を停止させて、濾布を交換しなければならない。すなわち、濾布が目詰まりする前にダストを効率的に払い落とせば、濾布の長寿命化を図ることができ、焼却設備の長期連続運転が可能となる。
【０００４】
バグフィルターにおいて、濾布に付着したダストを効率的に離脱させる方法として、パルスジェット方式が採用されることが多い（特許文献１および２参照。）。パルスジェット方式とは、濾布の表面に付着したダストが蓄積しないうちに、濾布に高速の気流を定期的に吹きつけて濾布を振動させ、濾布の表面に付着したダストを払い落とす方式である。このようなパルスジェット方式でダストの払い落としは可能となるが、この方式では、当然ながら、外力として加えられる高速の気流は濾布の機械強度を経時的に低下させやすい。定期的に外力が加えられた際に、濾布の機械強度や濾布の寸法安定性が不十分な場合、濾布が破断しバグフィルターとしての機能を果たせなくなるからである。
【０００５】
一方で、環境規制は厳しくなる時流にあり、特に米国において制定される動きにある、大気中に浮遊する粒子状物質のうちでも特に粒径の小さいものに関する規制（ＰＭ２．５規制）が、日本でも適用される可能性がある。このような流れを受けて、より高いダスト捕集効率であり、かつ、目詰まりの少ない優れたフィルターが要望されている。
【０００６】
この対応として、単繊維繊度が１．８ｄ(２．０ｄｔｅｘ)以下のＰＰＳ繊維を、エアー流入側の繊維ウェブに配置した濾布が提案されている（特許文献３参照。）。この提案では確かに、ダストの剥離性能およびダストの捕集効率は良化傾向にあるものの、濾布の目詰まりによる圧力損失が大きいという課題があった。
【０００７】
また別に、少なくとも２層の繊維ウェブを含み、エアー流入側の繊維ウェブが繊維径１５μｍ以下（単繊維繊度が２．２ｄｔｅｘ以下）のＰＰＳ繊維を、５０質量％以上含む濾布が提案されている（特許文献４参照。）。この提案では、１５μｍ以下の繊維重量を規制することによって、ダストの剥離性能、ダストの捕集効率および濾布の目詰まりによる圧力損失について、一定の効果を得ることが出来ている。
【０００８】
しかしながら、繊維径が１５μｍ以下のＰＰＳ繊維を混綿させるには、濾布作成時、混綿する工程が必要であると共に、混綿が不均一な場合には、ダスト剥離性、ダスト捕集効率および圧力損失効果にも影響を与えることが懸念される。したがってこの混綿工程は、濾布性能に大きな影響を与える工程であり、より均一な混綿が必要とされるが、これまでの方式ではまだ不十分であるのが実情であった。
【先行技術文献】
【特許文献】
【０００９】
【特許文献１】特開平０８−１０３６１７号公報
【特許文献２】特開平０９−２４８４１３号公報
【特許文献３】特開平１０−１６５７２９号公報
【特許文献４】ＷＯ２００４／０８７２９３号公報
【発明の開示】
【発明が解決しようとする課題】
【００１０】
そこで、本発明の目的は、特に濾布作成時の混綿工程の簡略化を図ることができるポリフェニレンサルファイド繊維の製造方法をする提供することにある。
【課題を解決するための手段】
【００１１】
本発明は、上記の課題を解決せんとするものであって、本発明のポリフェニレンサルファイド繊維の製造方法は、少なくとも２種類の単繊維繊度の異なる繊維を同時に紡糸混繊するポリフェニレンサルファイド繊維の製造方法である。
【００１２】
本発明のポリフェニレンサルファイド繊維の製造方法の好ましい態様によれば、前記の単繊維繊度は０．５〜１５ｄｔｅｘの範囲であり、単繊維繊度の差異を０．５〜１０ｄｔｅｘとすることである。
【００１３】
本発明においては、上記のポリフェニレンサルファイド繊維の製造方法で得られたポリフェニレンサルファイド繊維から不織布を製造することができ、この不織布を用いて濾布を製造することができる。
【発明の効果】
【００１４】
本発明によれば、濾布作成時の混綿工程を簡略出来るポリフェニレンサルファイド繊維の製造方法が提供され、更に、紡糸混繊による混繊の均一化により、ダスト剥離性向上、ダスト捕集効率向上、圧力損失減少が可能になるポリフェニレンサルファイド繊維の製造方法が提供される。
【図面の簡単な説明】
【００１５】
【図１】図１は、本発明で得られるポリフェニレンサルファイド繊維からなる不織布を用いたフィルター材（濾布）の分解断面図である。
【図２】図２は、本発明で得られるポリフェニレンサルファイド繊維からなるフィルター材（濾布）を用いた大気塵捕集効率測定装置の概略側面図である。
【図３】図３は、本発明で得られるポリフェニレンサルファイド繊維からなるフィルター材（濾布）を用いたダスト払い落とし後の圧力損失測定装置の概略側面図である。
【発明を実施するための形態】
【００１６】
本発明のポリフェニレンサルファイド繊維の製造方法は、少なくとも２種類の繊維径の異なる繊維を同時に紡糸混繊するポリフェニレンサルファイド繊維の製造方法である。
【００１７】
本発明で用いられるポリフェニレンサルファイド（ＰＰＳ）樹脂は、繰り返し単位として、次の構造式（Ｉ）で示されるｐ−フェニレンサルファイド単位や、ｍ−フェニレンサルファイド単位などのフェニレンサルファイド単位を含有するポリマーを意味する。
【００１８】
【化１】
2014152407.tif 000002
【００１９】
ＰＰＳ樹脂は、ホモポリマーまたはｐ−フェニレンサルファイド単位とｍ−フェニレンサルファイド単位の両者を有する共重合体であってもよく、また本発明の効果を損なわない限り、他の芳香族サルファイドとの共重合体あるいは混合物であっても構わない。
【００２０】
また、ＰＰＳ樹脂は、重量平均分子量が３００００〜９００００であることが好ましい。重量平均分子量が３００００未満のＰＰＳ樹脂を用いて溶融紡糸を行った場合、紡糸張力が低く紡糸時に糸切れが多発することがあり、また、重量平均分子量が９００００を超えるＰＰＳ樹脂を用いると、溶融時の粘度が高すぎて紡糸設備を特殊な高耐圧仕様にしなければならず、設備費用が高額になって不利である。より好ましい重量平均分子量は、４００００〜７００００である。
【００２１】
本発明で用いられるＰＰＳ樹脂の市販品としては、東レ（株）製“トレリナ”（登録商標）や、ポリプラスチックス（株）製“フォートロン”（登録商標）などが挙げられる。
【００２２】
次に、本発明のＰＰＳ繊維を製造する方法について説明する。
【００２３】
上記のような好ましくは重量平均分子量３００００〜９００００のＰＰＳ樹脂を溶融し、２〜１００個の紡出口金から同時に紡出し、少なくとも２種類の単繊維繊度の異なる繊維を同時に紡出する。このとき、異なる繊度の割合を、同時に紡糸する紡糸機錘数全体の好ましくは５％以上、より好ましくは１０％以上異なる繊度となるように紡糸する。
【００２４】
ここでいう異なる繊度の割合とは、２種類以上の異なる繊度の繊維の内、最も混率の低い繊維の存在割合を指す。例えば、３．３Ｔが８０％、６．６Ｔが２０％の混繊した繊維の場合、異なる繊度の割合は２０％となる。また、３．３Ｔが５０％、６．６Ｔが４０％、７．８Ｔが１０％の場合、異なる繊度の割合は１０％となる。異なる繊度の割合を５％以上とすることで、得られる繊維の混繊状態が良好であり好ましい。５％未満では、得られる混繊状態が悪く好ましくない。
【００２５】
２種類以上の異なる単繊維繊度を得るためには、例えば口金ホール数が異なる口金を取り付けたり、紡出するポリマー吐出量を変更したりして、目標の繊度に調整すればよい。
【００２６】
口金ホール数が異なる口金を取り付ける場合は、ポリマー吐出量を全ての口金で一定にすることで、口金の単孔あたりの吐出量が調整でき、繊度を調整することができる。紡出するポリマー吐出量を変更する場合は、単孔あたりの吐出量を調整することで、所定の繊度に調整して得ることができる。
【００２７】
紡糸する際には、紡糸機全体に均等に振り分け取り付けることが好ましい。例えば、２種類の異繊度混繊の場合、５０％ずつの割合で混繊する場合は、得られる繊維が異なる口金を交互に取り付ける。片方の混繊率が６６％（Ａ）で、もう片方の混繊率が３３％（Ｂ）の場合は、前記（Ａ）の口金を２錘並べて取り付けた横に前記（Ｂ）を１錘並べて取り付け、これを繰り返す。また例えば、３種類の異繊度混繊の場合、各３３％ずつの割合で混繊する場合は、得られる繊維が異なる口金（Ａ）、（Ｂ）、（Ｃ）を並べて取り付け、これを繰り返す。得られる繊維が異なる口金を、紡糸機の１箇所に固めて取り付け紡糸を行うと、紡糸での混繊状態が悪くなり均一性が劣る傾向を示す。
【００２８】
上記のとおり、異なる繊維を紡糸する際には、異なる単繊維繊度を同時に紡糸することが必要であり、その異なる単繊維繊度差は、好ましくは０．５ｄｔｅｘ以上であり、より好ましくは１．０ｄｔｅｘ以上である。単繊維繊度差が０．５ｄｔｅｘ以下では、混繊による効果である、ダスト剥離性向上、ダスト捕集効率向上および圧力損失減少効果が少なくなる傾向を示す。また、単繊維繊度差の上限としては、１０ｄｔｅｘが好ましく、より好ましくは８ｄｔｅｘである。
【００２９】
本発明のポリフェニレンサルファイド繊維の単繊維繊度は、好ましくは０．５〜１５ｄｔｅｘの繊維であり、より好ましくは１．０〜３．０ｄｔｅｘである。単繊維繊度が０．５ｄｔｅｘ未満では細繊度すぎるため、カード工程で不具合が生じる可能性が高く、単繊維繊度が１５ｄｔｅｘを超えると、大気塵捕集効率が低くなることがある。単繊維繊度は、より好ましくは１〜５ｄｔｅｘである。単繊維繊度において、もっとも好適な細繊度は１〜１．５ｄｔｅｘであり、中細繊度は２〜３ｄｔｅｘである。
【００３０】
次いで、上記で得られたポリフェニレンサルファイド未延伸糸を、熱延伸する。熱延伸は、通常、温度が９０〜９８℃の温水中で行われ、好ましくは２〜４倍、より好ましくは３〜４倍の延伸倍率が採用される。
【００３１】
熱延伸処理後、定長熱処理を行う。定長熱処理は、糸条の長さを実質的に一定に保って熱処理を施すことを言い、通常、周速度が実質的に等しい複数のローラー間で一定長とし、当該ローラーの少なくとも一部を加熱ローラーとし、または別途加熱手段を設けることにより加熱処理を施す。
【００３２】
図１は、本発明で得られるポリフェニレンサルファイド繊維からなる不織布を用いたフィルター材（濾布）の分解断面図である。
【００３３】
図１において、エアー流入面の濾過層を形成する繊維ウェブ１とは、表面濾過用フィルター材において、ダストが含まれたエアーが最初にフィルター材と接触する面のことを示す。すなわち、ダストをフィルター材表面で捕集しダスト層を形成させる面のことを示す。また反対側の面は、エアー排出面の濾過層を形成する繊維ウェブ３で形成されており、ダストが除去されたエアーが排出される面のことを示す。また、繊維ウェブ１とウェブ３の間に、耐熱性繊維からなる織物（骨材）２をはさみ、ニードルパンチ工程でフェルトにすることにより、寸法安定性、引っ張り強力および耐摩耗性等の機械的強度に優れ、かつダスト捕集効率に優れたフィルター材を得ることが可能となる。
【００３４】
本発明のＰＰＳ繊維の製造方法で得られるＰＰＳ繊維は、バグフィルターおよび抄紙等、不織布以外にも、一旦紡績糸となし、その紡績糸を用いて織物や編物などの布帛となすこともできる。
【実施例】
【００３５】
次に、実施例によって本発明のポリフェニレンサルファイドの製造方法について具体的に説明する。本発明は、次の実施例によって制限されるものではない。本発明で定義する各特性値は、次の方法で求めたものである。
【００３６】
（１）混繊均一度：
オープナーとカーディング処理後の繊維ウェブを、顕微鏡写真機を用いて２００倍の倍率で繊維の断面写真をランダムに５枚撮影する。各写真内の縦５ｃｍ×横５ｃｍ四方に確認される断面本数のうち、細繊度品種の本数を確認し、各写真毎の細繊度品種の混率を求め、それらから標準偏差を算出し、混繊均一度とする。
【００３７】
混繊均一度の判定基準は、混繊均一度が４．０以下である場合は○（良い）、４．０より上〜７．０未満の場合は△（やや良い）、７．０以上の場合は×（悪い）とした。○（良い）を、合格とした。
【００３８】
（２）大気塵捕集効率：
フィルター材のダスト捕集効率を、図２の大気塵捕集効率測定装置を用いて、大気塵計算法により測定した。すなわち、図２においてフィルター材５（φ１７０ｍｍ）の下流側に設置された送風機８により、フィルター材５に対し、濾過風速１ｍ／ｍｉｎの気流を５分間通気させた後、フィルター材５の上流側の大気塵（粒径：０．３〜５μｍ）個数Ａをリオン社製パーティクルカウンター（上流）４によって測定し、同時にフィルター５の下流側の大気塵（粒径：０．３〜５μｍ）個数Ｂを同社製パーティクルカウンター（下流）６によって測定した。測定試料は、ｎ＝３で行った。得られた測定結果から、次式によって捕集効率（％）を求めた。
・（１−（Ｂ−Ａ））×１００
上記式中、Ａは上流側大気塵個数で、Ｂは下流側大気塵個数である。
【００３９】
大気塵捕集効率の判定基準は、粒径１μｍ以下のダスト捕集効率が５０％以上を○（良い）、４５％以上５０％未満を△（やや良い）、４５％未満を×（悪い）とした。○（良い）を、合格とした。
【００４０】
（３）ダスト払い落とし後の圧力損失：
図３の圧力損失測定装置より、ダスト払い落とし後の圧力損失を測定した。すなわち、図３において、フィルター材５（φ１７０ｍｍ）の下流側に設置された真空ポンプ１２と流量計１０により、フィルター材５に対し、濾過風速２．０ｍ／ｍｉｎの気流を与えた。ＪＩＳ１０種ダストをダスト供給機１４とダスト分散機１５で、ダスト濃度２０ｇ／ｍ３に調整したダストをフィルター材５（濾過面積１００ｃｍ２）のエアー流入面側に付加した。デジタルマノメーター１３で測定した圧力損失が１０ｍｍＨ２Ｏ（９８０ｐａ）まで上昇する毎に、フィルター５の下流にあるパルスジェット負荷機９により、パルスジェット圧力３ｋｇｆ／ｃｍ２（２９４ｋｐａ）、０．１ｓｅｃの条件でパルスジェットを１５５回打ち、パルスジェット負荷直後の圧力損失をデジタルマノメーター１３で連続モニターリングした。
【００４１】
ダスト払い落とし後の圧力損失の判定基準は、経過時間３０ｈｒ時点の圧力損失が７ｍＨ２Ｏ（６９ｐａ）未満を○（良い）、７ｍｍＨ２Ｏ（６９ｐａ）以上８ｍｍＨ２Ｏ（７８ｍＨ２Ｏ）以下を△（やや良い）、８ｍｍＨ２Ｏ（７８ｐａ）よりも高い場合を×（悪い）とした。○（良い）を、合格とした。
【００４２】
（４）総合判定：
上記の混繊均一度、大気塵捕集効率およびダスト払い落とし後の圧力損失の判断基準において、３項目中で×（悪い）の判定が１つでもある場合は、総合判定は×（悪い）とし、３項目中で○（良い）が２項目以上の場合は総合判定を○（良い）、３項目中○（良い）が１項目の場合は、総合判定を△とした。○（良い）を、合格とした。
【００４３】
［実施例１］
単繊維繊度３．０ｄｔｅｘ（繊維径１７μｍ）、カット長７６ｍｍのＰＰＳ短繊維（東レ（株）製“トルコン（Ｒ）”（登録商標）Ｓ１０１−３．０Ｔ７６ｍｍ）を用い、単糸番手２０ｓ、合糸本数２本の紡績糸（総繊度６００ｄｔｅｘ）を得た。この紡績糸を用いて平織り組織の織物を製織し、経糸密度２６本／２．５４ｃｍ、綿糸密度１８本／２．５４ｃｍのＰＰＳ紡績糸からなる平織物を得た。この平織物を骨材として、その片面に、紡糸混繊によって質量比５０：５０で得られた、単繊維繊度２．２ｄｔｅｘ（繊維径１４．５μｍ）と、単繊維繊度１．０ｄｔｅｘ（繊維径９．７μｍ）のＰＰＳ短繊維を、オープナーとカーディング処理した後、刺針密度５０本／ｃｍ２で仮ニードルパンチして得られた繊維ウェブを、１９４ｇ／ｍ２の目付で積層した。この繊維ウェブが、エアー流入面の濾過層を形成する。織物のもう一方の面に、単繊維繊度７．８ｄｔｅｘ（繊維径２７．２μｍ）、カット長７６ｍｍのＰＰＳ短繊維（東レ（株）製“トルコン（Ｒ）” （登録商標）Ｓ１０１−７．８Ｔ５１ｍｍ）１００％を、オープナーとカーディング処理した後、刺針密度５０本／ｃｍ２で、仮ニードルパンチして得られた繊維ウェブを、２２０ｇ／ｍ２の目付で積層した。この繊維ウェブが、エアー排出面の濾過層を形成する。さらに、ニードルパンチ加工により織物（骨材）と上述の繊維ウェブとを交絡させ、目付が５４４ｇ／ｍ２で、総刺針密度が３００本／ｃｍ２のフィルターを得た。得られたフィルター材の性能を、表１に示す。ここで得られたフィルター材は、ニードルパンチ処理により収縮して、理論上より目付が高くなる傾向が見られた。
【００４４】
［実施例２］
エアー流入面側の繊維ウェブを構成する繊維として、紡糸混繊によって、単繊維繊度１．０ｄｔｅｘ（繊維径９．７μｍ）と、単繊維繊度２．２ｄｔｅｘ（繊維径１４．５μｍ）のＰＰＳ短繊維を、質量比２０：８０で紡糸混繊したこと以外は、実施例１と同様の方法でフィルター材を得た。得られたフィルター材の性能を表１に示す。
【００４５】
［実施例３］
エアー流入面側の繊維ウェブを構成する繊維として、紡糸混繊によって、単繊維繊度１．０ｄｔｅｘと、単繊維繊度３ｄｔｅｘのＰＰＳ短繊維を、質量比２０：８０で紡糸混繊したこと以外は、実施例１と同様の方法でフィルター材を得た。得られたフィルター材の性能を表１に示す。
【００４６】
［比較例１］
エアー流入面側の繊維ウェブを構成する繊維として、紡糸混繊によって、単繊維繊度１．０ｄｔｅｘ（繊維径９．７μｍ）のＰＰＳ短繊維と、単繊維繊度２．２ｄｔｅｘ（繊維径１４．５μｍ）のＰＰＳ短繊維を、質量比５０：５０で混綿作業を実施後、オープナーとカーディング処理を行ったこと以外は、実施例１と同様の方法でフィルター材を得た。得られたフィルター材の性能を、表１に示す。
【００４７】
［比較例２］
エアー流入面側の繊維ウェブを構成する繊維として、紡糸混繊によって、単繊維繊度１．０ｄｔｅｘ（繊維径９．７μｍ）のＰＰＳ短繊維と、単繊維繊度２．２ｄｔｅｘ（繊維径１４．５μｍ）のＰＰＳ短繊維を、質量比２０：８０で混綿作業を実施後、オープナーとカーディング処理を行ったこと以外は、実施例１と同様の方法でフィルター材を得た。得られたフィルター材の性能を、表１に示す。
【００４８】
【表１】
2014152407.tif 000003
【符号の説明】
【００４９】
１：エアー流入面の濾過層を形成する繊維ウェブ
２：耐熱性繊維からなる織物（骨材）
３：エアー排出面の濾過層を形成する繊維ウェブ
４：パーティクルカウンター（上流）
５：フィルター材
６：パーティクルカウンター（下流）
７：マノメーター
８：送風機
９：パルスジェット負荷機
１０：流量計
１１：ダスト捕集フィルター
１２：真空ポンプ
１３：デジタルマノメーター
１４：ダスト供給機
１５：ダスト分散機
１６：払い落としダスト捕集部
１７：大気塵エアー
１８：大気塵が除去されたエアー
１９：計量ダスト
２０：ダストが含まれたエアー
２１：ダストが除去されたエアー
【図１】
2014152407.tif 000004
【図２】
2014152407.tif 000005
【図３】
2014152407.tif 000006